БЕТОННАЯ СМЕСЬ
CONCRETE MIXTURE

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении водостойкости бетона.
Технический результат достигается тем, что бетонная смесь, содержащая портландцемент, золошлаковый наполнитель, крошку пенополиэтилена с размером частиц до 10 мм, воду, дополнительно включает нарезанное на отрезки 5-50 мм капроновое волокно и суперпластификатор С-3 при следующем соотношении компонентов, мас.%: портландцемент 25,0-27,0; золошлаковый наполнитель 44,1-48,3; крошку пенополиэтилена с размером частиц до 10 мм 0,3-0,5, воду 25,0-27,0, нарезанное на отрезки 5-50 мм капроновое волокно 0,3-0,5; суперпластификатор С-3 0,9-1,1.
Составы бетонной смеси приведены в таблице.
Компоненты
Содержание, мас.%:
состав №1
состав №2
состав №3
Портландцемент
25,0
26,0
27,0
Золошлаковый наполнитель
48,3
46,2
44,1
Крошка пенополиэтилена с
размером частиц до 10 мм
0,3
0,4
0,5
Вода
25,0
26,0
27,0
Нарезанное на отрезки 5-50 мм
капроновое волокно
0,3
0,4
0,5
Суперпластификатор С-3
1,1
1,0
0,9
Коэффициент размягчения
~0,9
~0,9
~0,9
2
2
3
2
3
2
2
3
Золошлаковый наполнитель характеризуется химическим составом, мас.%: SiO 40,7; АlO 35,8: FeO 13,5; СаО 8,9; MgO 4,3; NaO+KO 3,8; SO 1,4: п.п.п.8, 5. Гранулометрический состав золошлакового наполнителя следующий, мас.%: частицы крупнее 0,63 мм - 4,8; крупнее 0,14 мм, но мельче 0,315 мм - 62; мельче 0,14 мм - 33.
Для приготовления бетонной смеси подготавливают и дозируют сырьевые компоненты. Золошлаковый наполнитель смешивают с портландцементом, добавляют воду, суперпластификатор С-3, затем крошку пенополиэтилена с размером частиц до 10 мм, нарезанное на отрезки 5-50 мм капроновое волокно и вновь смешивают. Полученную бетонную смесь укладывают в металлические (предварительно смазанные машинным маслом) формы и оставляют до затвердевания. Затем изделия извлекают из форм и транспортируют на склад готовой продукции.
Изделия, полученные из бетонной смеси, могут быть использованы при возведении складских помещений, гаражей, ограждений и другого.
Источники информации
1. Патент №2083523 РФ. С04В 28/04. 1997.